(57)【要約】【課題】化粧を施した鋼板単体で、さび止めと防火性能との両立を果たすことのできる、不燃鋼板およびそれを用いた防火パネル、および防火戸を提供することを課題とする。【解決手段】鋼板または亜鉛めっき鋼板を基材として、表面もしくは表裏両面にさび止め層を設けてあり、表面側のさび止め層側から、粘着剤層を介して、ポリエステル系フィルム、または塩化ビニルシートに印刷絵柄層を設け、さらにトップコート層を設けた化粧シート層を有してなることを特徴とする、不燃鋼板である。【選択図】図１
2018075787.tif 000002
【特許請求の範囲】
【請求項１】
鋼板または亜鉛めっき鋼板を基材として、表面もしくは表裏両面にさび止め層を設けてあり、表面側のさび止め層側から、粘着剤層を介して、ポリエステル系フィルム、または塩化ビニルシートに印刷絵柄層を設け、さらにトップコート層を設けた化粧シート層を有してなることを特徴とする、不燃鋼板。
【請求項２】
前記鋼板または亜鉛めっき鋼板は、厚さが０．２７ｍｍ〜２．０ｍｍであることを特徴とする、請求項１に記載の不燃鋼板。
【請求項３】
前記さび止め層は、表裏いずれも、鉛・クロムフリーさび止めペイント、または一般形エポキシ樹脂さび止めペイントの、２０μｍ〜７０μｍ厚の塗膜であることを特徴とする、請求項１または請求項２に記載の不燃鋼板。
【請求項４】
前記粘着剤層は、アクリル樹脂系粘着剤の２０〜６０ｇ／ｍ２の塗膜であることを特徴とする、請求項１〜請求項３のいずれかに記載の不燃鋼板。
【請求項５】
前記表面側のさび止め層と前記粘着層との間には、シーラー層を、クロロプレンゴム系樹脂の５〜３０ｇ／ｍ２の塗膜で設けてあることを特徴とする、請求項１〜請求項４のいずれかに記載の不燃鋼板。
【請求項６】
請求項１〜請求項５に記載の、いずれかの不燃鋼板を表面材に用いたことを特徴とする、防火パネル。
【請求項７】
請求項１〜請求項５に記載の、いずれかの不燃鋼板を表面材に用いたことを特徴とする、防火戸。
【発明の詳細な説明】
【技術分野】
【０００１】
本発明は不燃鋼板およびそれを用いた防火パネルおよび防火戸に関するものである。とくに基材に鋼板を用い、化粧を施した不燃鋼板およびそれを用いた防火パネルおよび防火戸に関するものである。
【背景技術】
【０００２】
建築材料・部材においては、言うまでもなく防火性能は最も重要な性能のひとつである。たとえば、平成１２年５月２５日付の建設省告示第１３６９号で定められた防火設備の構造について、骨組みを鉄製とし、両面にそれぞれ厚さが０．５ｍｍ以上の鉄板を張った防火戸とすることとある。
【０００３】
あるいは公共建築工事標準仕様書（建築工事偏編）平成２８年度（国土交通省大臣官房官庁営繕部）には、鉄鋼面には、ＪＩＳ５６７４鉛・クロムフリーさび止めペイントを、亜鉛めっき鋼面には一般形変性エポキシ樹脂さび止めペイントを、標準膜厚３０μｍ塗布することとなっている。
【０００４】
しかしながら、このような防火戸の表面は防火性に留意しつつも、一般的な化粧鋼板を用いて仕上げされることが一般的であった。
【０００５】
防火パネルおよび防火戸の構成については従来より様々なものが考案されている。たとえば特許文献１には、防火性の芯材を用いて両面に化粧板を貼り合わせる防火パネルの製法が提案されているが、表面の鋼板自体を不燃材料で仕上げた防火パネル、防火戸は存在しない。
【０００６】
化粧を施した鋼板単体で防火パネル、防火戸を構成しようとすれば、さび止めを塗ることが不可欠とされ、さび止めによって防火性能の低下が避けられないジレンマに直面せざるを得なかった。
【先行技術文献】
【特許文献】
【０００７】
【特許文献１】特開平６−２２６８９０号公報
【発明の概要】
【発明が解決しようとする課題】
【０００８】
本発明は、かかる状況に鑑みてなされたものであり、化粧を施した鋼板単体で、さび止めと防火性能との両立を果たすことのできる、不燃鋼板およびそれを用いた防火パネル、および防火戸を提供することを課題とする。
【課題を解決するための手段】
【０００９】
上記の課題を解決するための手段として、請求項１に記載の発明は、鋼板または亜鉛めっき鋼板を基材として、表面もしくは表裏両面にさび止め層を設けてあり、表面側のさび止め層側から、粘着剤層を介して、ポリエステル系フィルム、または塩化ビニルシートに印刷絵柄層を設け、さらにトップコート層を設けた化粧シート層を有してなることを特徴とする、不燃鋼板である。
【００１０】
また、請求項２に記載の発明は、前記鋼板または亜鉛めっき鋼板は、厚さが０．２７ｍｍ〜２．０ｍｍであることを特徴とする、請求項１に記載の不燃鋼板である。
【００１１】
また、請求項３に記載の発明は、前記さび止め層は、表裏いずれも、鉛・クロムフリーさび止めペイント、または一般形エポキシ樹脂さび止めペイントの、２０μｍ〜７０μｍ厚の塗膜であることを特徴とする、請求項１または請求項２に記載の不燃鋼板である。
【００１２】
また、請求項４に記載の発明は、前記粘着剤層は、アクリル樹脂系粘着剤の２０〜６０ｇ／ｍ２の塗膜であることを特徴とする、請求項１〜請求項３のいずれかに記載の不燃鋼板である。
【００１３】
また、請求項５に記載の発明は、前記表面側のさび止め層と前記粘着層との間には、シーラー層を、クロロプレンゴム系樹脂の５〜３０ｇ／ｍ２の塗膜で設けてあることを特徴とする、請求項１〜請求項４のいずれかに記載の不燃鋼板である。
【００１４】
また、請求項６に記載の発明は、請求項１〜請求項５に記載の、いずれかの不燃鋼板を表面材に用いたことを特徴とする、防火戸である。
【発明の効果】
【００１５】
本発明によれば、化粧を施した鋼板単体で、さび止めと防火性能との両立を果たすことのできる、不燃鋼板およびそれを用いた防火パネル、および防火戸を提供することを課題とする。
【図面の簡単な説明】
【００１６】
【図１】図１は本発明に係る、不燃鋼板の一実施態様の層構成を説明するための、部分断面模式図である。
【発明を実施するための形態】
【００１７】
以下、本発明を図１を参照しながら、更に詳しい説明を加える。ただし本発明は、ここに示す例にのみ限定されるものではない。本発明は、請求項によってのみ限定されるものである。
【００１８】
図１は本発明に係る、不燃鋼板の一実施態様の層構成を説明するための、部分断面模式図である。
【００１９】
本発明による不燃鋼板（１００）は、金属板と、化粧シート（１０）からなる。金属板（１）は不燃鋼板（１００）の基材であって、鋼板または亜鉛めっき鋼板を用いる。また、図１に示す例においては、金属板（１）の表裏両面にさび止め層（２）を設けてある、
化粧シート（１０）は、樹脂シート層（６）を基材とする。樹脂シート層（６）には、ポリエステル系樹脂から成るフィルム、または塩化ビニル樹脂から成るシートを用いる。
【００２０】
ポリエステル系樹脂としては、たとえばポリエチレンテレフタレート、ポリメチレンテレフタレート、ポリブチレンテレフタレート、ポリエチレンナフタレート、ポリブチレンナフタレートのいずれかを使用することができる。
【００２１】
樹脂シート層（６）には、その表面に印刷絵柄層（７）が設けてあり、表面の意匠性を高めることができる。さらに印刷絵柄層（７）上にはトップコート層（８）が設けてあり、表面保護、あるいは表面の光沢表現などの機能を果たすことができる。
【００２２】
印刷絵柄層（７）については、その形成方法には特段の限定を加えるものではなく既知の印刷方法を用いて形成することができる。絵柄印刷の方法は、たとえばグラビア印刷法、オフセット印刷法、グラビアオフセット印刷法、フレキソ印刷法、シルクスクリーン印刷法。インクジェット印刷法などを用いることができる。
【００２３】
中でもグラビア印刷法は、生産性や絵柄の高精細度において好ましく用いることができる。また印刷絵柄層（７）には、印刷絵柄層（７）のほか下地となるベタ印刷層を設けることもできる。
【００２４】
また樹脂シート（６）の、印刷絵柄層（７）とは反対側の面には、裏面プライマー層（５）が設けることができ、これを設ける場合には、樹脂シート（６）と粘着剤層（４）との、接着性を高めることが可能である。
【００２５】
本発明による不燃鋼板（１００）において、金属板（１）と、化粧シート（１０）とは、粘着剤層（４）を介して積層されているが、金属板には、その表面もしくは表裏両面にさび止め層（２）が設けてあり、必要に応じて、さび止め層（２）と粘着剤層（４）との間に、シーラー層（３）を設けて、接着性をより高めることができる。
【００２６】
次に、図１に示す、不燃鋼板の層構成について個々に説明を加える。金属板（１）は、鋼板または亜鉛めっき鋼板であって、厚さが０．２７ｍｍ〜２．０ｍｍであることが好ましい。これは本発明による不燃鋼板（１００）を防火パネル、および防火戸として用いる場合の、防火性能、および加工性を考慮する場合には、好適な厚さである。
【００２７】
金属板（１）の表面もしくは表裏両面に設けられたさび止め層は、表裏いずれも、鉛・クロムフリーさび止めペイント、または一般形エポキシ樹脂さび止めペイントの、２０μｍ〜７０μｍ厚の塗膜であることが好ましい。
【００２８】
われわれは、鋭意検討を重ねた結果、この範囲の厚さの塗膜であれば、不燃性能を阻害することなく、金属板（１）に用いる鋼板、または亜鉛めっき鋼板の腐食防止の効果が、十分得られることを見出した。
【００２９】
また粘着剤層は、アクリル樹脂系粘着剤の２０〜６０ｇ／ｍ２の塗膜であることが好適である。われわれは鋭意検討を重ねた結果、粘着剤層がこの範囲の厚さであれば、化粧シート（１０）と金属板（１）の積層について、防火性能を妨げることなく十分な接着性を確保できることを見出した。
【００３０】
またこのとき、前述したように、必要に応じて金属板（１）の表面のさび止め層（２）に、シーラー層（３）を積層して用いることにより、更に接着性を高めることも可能である。たとえば、さび止め層と粘着剤層との間のシーラー層（３）として、クロロプレンゴム系樹脂の、５〜３０ｇ／ｍ２の塗膜を設けることが可能であり、効果的である。
【００３１】
このようにして構成される不燃鋼板は、十分な防火性能を有するために、防火パネルの表面材に用いることができる。もしくは防火戸として用いることが可能である。
【００３２】
このように、本発明によれば、化粧を施した鋼板単体で、さび止めと防火性能との両立を果たすことのできる、不燃鋼板およびそれを用いた防火パネル、および防火戸を提供することが可能である。
【実施例】
【００３３】
以下本発明を、実施例によって更に具体的な説明を加える。ただし本発明は、ここに示す例にのみ限定されるものではない。本発明は、請求項によって限定されるものである。
【００３４】
＜実施例＞
下記の層構成による不燃鋼板を用意して、発熱性試験を実施した。
【００３５】
（金属板）
厚さ１．６ｍｍの亜鉛めっき鋼板である。
【００３６】
（さび止め層）
金属板の表裏両面に設けてある。
ＪＩＳ５６２９鉛酸カルシウムさび止めペイント。厚さ３０μｍ。
【００３７】
（シーラー層）
クロロプレンゴム系シーラー。塗布量は１０ｇ／ｍ２（固形分）である。
【００３８】
（粘着剤層）
アクリル樹脂系。厚さ５０μｍを、化粧シートが輪に塗布して貼り合わせた。
【００３９】
（裏面プライマー層）
ウレタン系樹脂６２質量部、無機系顔料３８質量部を混合して作成したものを使用した。塗布量は１．３ｇ／ｍ２（固形分）である。
【００４０】
（樹脂シート層）
ポリエステル系樹脂９５．５質量部と無機系顔料４．５質量部とを混合した樹脂材料を使用した。
厚さ０．０６ｍｍ（７５．０ｇ／ｍ２）で製膜した。
【００４１】
（印刷絵柄層）
印刷用インキの組成は、ウレタン樹脂８５質量部、無機系顔料１５質量部を混合したものを使用した。
印刷層は、６．７３ｇ／ｍ２（固形分）である。
【００４２】
（トップコート層）
アクリル系紫外線硬化樹脂８０質量部と無機系添加剤２０質量部を混合した樹脂材料を使用した。
厚さは０．０４ｍｍ。塗布量は、１６．３ｇ／ｍ２（固形分）である。
【００４３】
（評価結果）
発熱性試験を実施した結果、不燃鋼板として用いることができ、防火ドアを作成可能であることが確認できた。
【００４４】
このように、化粧を施した鋼板単体で、さび止めと防火性能との両立を果たすことのできる、不燃鋼板およびそれを用いた防火パネル、および防火戸を提供することが可能である。
【産業上の利用可能性】
【００４５】
本発明は、不燃鋼板およびそれを用いた防火パネル、および防火戸に関するものであって、不燃鋼板としてそれ単体を用いることもでき、防火パネルとして内・外層の建装材料として用いることも可能であり、さらに防火戸として建築部材に加工して用いることが可能である。
【符号の説明】
【００４６】
１・・・金属板
２・・・さび止め層
３・・・シーラー層
４・・・粘着剤層
５・・・裏面プライマー層
６・・・樹脂シート層
７・・・印刷絵柄層
８・・・トップコート層
１０・・・化粧シート
１００・・・不燃鋼板
【図１】
2018075787.tif 000003